(57)【要約】【課題】ブルーライトの反射を抑制し、眼の疲労を軽減することが可能な塗工紙とその製造方法を提供する。【解決手段】原紙の少なくとも片面に、顔料およびバインダー樹脂を含有する塗工層を有する塗工紙であって、波長３８０〜５００ｎｍの可視光線領域に最大吸収ピークを有する有機化合物を少なくとも１種類含有することを特徴とする塗工紙である。また、原紙の少なくとも片面に、ブレードコーターまたはロッドブレードコーターを用いて塗工層を塗工することを特徴とする前記塗工紙の製造方法である。【選択図】なし【特許請求の範囲】
【請求項１】
原紙の少なくとも片面に、顔料およびバインダー樹脂を含有する塗工層を有する塗工紙であって、
波長３８０〜５００ｎｍの可視光線領域に最大吸収ピークを有する有機化合物を少なくとも１種類含有することを特徴とする塗工紙。
【請求項２】
前記塗工層が前記有機化合物を含有することを特徴とする請求項１に記載の塗工紙。
【請求項３】
前記塗工層の塗工面における白色度が７０〜８０％である請求項１または請求項２に記載の塗工紙。
【請求項４】
前記塗工層の塗工面におけるａ＊値が０〜−５．０である請求項１〜３のいずれか１項に記載の塗工紙。
【請求項５】
前記塗工層の塗工面におけるｂ＊値が１．０〜１０．０である請求項１〜４のいずれか１項に記載の塗工紙。
【請求項６】
前記有機化合物が、テトラセン誘導体、ポルフィリン誘導体、カロテン誘導体およびフコキサンチン誘導体から選ばれる少なくとも１つである請求項１〜５のいずれか１項に記載の塗工紙。
【請求項７】
前記有機化合物がテトラセン誘導体であり、前記テトラセン誘導体が塗工層の固形分に対して０．０１〜２質量％の割合で含有される請求項１〜６のいずれか１項に記載の塗工紙。
【請求項８】
前記塗工層の塗工量が固形分として片面あたり２〜２０ｇ／ｍ２である請求項１〜７のいずれか１項に記載の塗工紙。
【請求項９】
前記顔料に占める炭酸カルシウムの割合が６０〜１００質量％である請求項１〜８のいずれか１項に記載の塗工紙。
【請求項１０】
前記バインダー樹脂がスチレン−ブタジエン系樹脂である請求項１〜９のいずれか１項に記載の塗工紙。
【請求項１１】
原紙の少なくとも片面に、ブレードコーターまたはロッドブレードコーターを用いて前記塗工層を塗工することを特徴とする請求項１〜１０のいずれか１項に記載の塗工紙の製造方法。
【発明の詳細な説明】
【技術分野】
【０００１】
本発明は、ブルーライトの反射を抑制し得る塗工紙とその製造方法に関するものである。
【背景技術】
【０００２】
近年、ブルーライト（青色光）が引き起こす健康上の障害が問題となってきている。ブルーライトとは、可視光線の中でも波長が３８０〜５００ｎｍの短波長で高エネルギーの光を指し、青色ＬＥＤを使う照明装置等から多く発せられている。書籍等の印刷物を照明装置を用いて読む際に、肉眼がブルーライトに長時間さらされると、眼精疲労、ドライアイ、睡眠障害、肩こり、頭痛などの原因になる場合があると言われている。
【０００３】
目に優しくて眼精疲労が少ない紙については、既に複数の先行技術が開示されている。例えば、特許文献１には、少なくとも古紙を含み、特定の数値範囲の白色度、Ｌ＊ａ＊ｂ＊色差表記におけるａ＊値およびｂ＊値を有する用紙が開示されている。これは、複数の被験者による視覚疲労測定試験を行った結果を基に、使用者が長時間使用しても目が疲れにくい色相と白色度とを規定したものである。
【０００４】
また、特許文献２には、基材の少なくとも一方の面に、顔料及び接着剤を主成分とする下塗り塗工層と、上塗り塗工層との２層の塗工層を有する印刷用の塗工紙が開示されている。当該塗工紙の塗工剤には、顔料として脱墨フロスを主原料とした再生顔料凝集体が含有されている。この塗工紙における白紙光沢度は３０〜５０％であり、白紙光沢度と印刷光沢度との差は３０％以上であり、写像性試験機による写像性数値は１０〜３５％である。
【先行技術文献】
【特許文献】
【０００５】
【特許文献１】特許第３８９６７６２号公報
【特許文献２】特許第４０２７９５７号公報
【発明の概要】
【発明が解決しようとする課題】
【０００６】
特許文献１に記載の発明では、用紙の白色度と色相を規定しているが、染料や顔料の種類や含有量を規定している訳ではないので、染料や顔料の種類によっては、課題の解消が困難となる可能性を有するものであった。また、特許文献２に記載の発明は、下塗り塗工層と上塗り塗工層の２層の塗工層を有するものである。そして、脱墨フロスを主原料とし、多くの工程を経て製造された再生顔料凝集体を塗工剤の顔料として用いるものであり、生産性や製造コストの面において改善の余地を有するものであった。
【０００７】
本発明は、上記の状況に鑑みてなされたものである。すなわち、本発明は、ブルーライトの反射を抑制し、眼の疲労を軽減することが可能な塗工紙とその製造方法を提供することを課題としている。
【課題を解決するための手段】
【０００８】
本発明者は、上記の課題を解消するために検討を重ねた。その結果、ブルーライトの波長領域に最大吸収ピークを有する特定の有機化合物を塗工紙に含有させることによって、塗工紙からのブルーライトの反射が抑制され、上記課題を解消できることを見出し、本発明を完成するに至った。本発明は以下のような構成を有している。
【０００９】
（１）原紙の少なくとも片面に、顔料およびバインダー樹脂を含有する塗工層を有する塗工紙であって、波長３８０〜５００ｎｍの可視光線領域に最大吸収ピークを有する有機化合物を少なくとも１種類含有することを特徴とする塗工紙。
【００１０】
（２）前記塗工層が前記有機化合物を含有することを特徴とする前記（１）に記載の塗工紙。
【００１１】
（３）前記塗工層の塗工面における白色度が７０〜８０％である前記（１）または前記（２）に記載の塗工紙。
【００１２】
（４）前記塗工層の塗工面におけるａ＊値が０〜−５．０である前記（１）〜（３）のいずれか１項に記載の塗工紙。
【００１３】
（５）前記塗工層の塗工面におけるｂ＊値が１．０〜１０．０である前記（１）〜（４）のいずれか１項に記載の塗工紙。
【００１４】
（６）前記有機化合物が、テトラセン誘導体、ポルフィリン誘導体、カロテン誘導体およびフコキサンチン誘導体から選ばれる少なくとも１つである前記（１）〜（５）のいずれか１項に記載の塗工紙。
【００１５】
（７）前記有機化合物がテトラセン誘導体であり、前記テトラセン誘導体が塗工層の固形分に対して０．０１〜２質量％の割合で含有される前記（１）〜（６）のいずれか１項に記載の塗工紙。
【００１６】
（８）前記塗工層の塗工量が固形分として片面あたり２〜２０ｇ／ｍ２である前記（１）〜（７）のいずれか１項に記載の塗工紙。
【００１７】
（９）前記顔料に占める炭酸カルシウムの割合が６０〜１００質量％である前記（１）〜（８）のいずれか１項に記載の塗工紙。
【００１８】
（１０）前記バインダー樹脂がスチレン−ブタジエン系樹脂である前記（１）〜（９）のいずれか１項に記載の塗工紙。
【００１９】
（１１）原紙の少なくとも片面に、ブレードコーターまたはロッドブレードコーターを用いて前記塗工層を塗工することを特徴とする前記（１）〜（１０）のいずれか１項に記載の塗工紙の製造方法。
【発明の効果】
【００２０】
本発明の塗工紙は、ブルーライトの反射を抑制し、眼の疲労を軽減することができる。また、本発明の塗工紙の製造方法は、前記塗工紙を製造することができる。
【発明を実施するための形態】
【００２１】
以下に、本発明の実施形態について、具体的な実施形態例を挙げつつ説明する。但し、本発明の実施形態は、以下の実施形態のみに限定されるものではない。
【００２２】
［塗工紙］
本実施形態の塗工紙は、原紙の少なくとも片面に塗工層を有している。本実施形態の塗工紙は、当該塗工層側に印刷を施して、印刷用紙として使用され得るものである。印刷方法は、オフセット印刷、活版印刷、フレキソ印刷、グラビア印刷、スクリーン印刷、インクジェット印刷等、特に限定されない。
【００２３】
（原紙）
原紙は、木材パルプを主成分とすることが好ましい。ここで、「木材パルプを主成分とする」とは、原紙を構成する材料として、木材パルプを５０質量％以上含有することを意味している。原紙を構成するパルプとしては、木材パルプであれば特に限定されず、通常製紙用として使用される木材パルプが使用できる。木材パルプとしては、例えば、広葉樹クラフトパルプ（ＬＢＫＰ）、針葉樹クラフトパルプ（ＮＢＫＰ）、広葉樹サルファイトパルプ（ＬＢＳＰ）、針葉樹サルファイトパルプ（ＮＢＳＰ）等の化学パルプ、ストーングランドパルプ（ＧＰ）、加圧ストーングランドパルプ（ＰＧＷ）、リファイナーグランドパルプ（ＲＧＰ）、ケミグランドパルプ（ＣＧＰ）、サーモメカニカルパルプ（ＴＭＰ）、ケミサーモメカニカルパルプ（ＣＴＭＰ）等の未晒、半晒、あるいは晒パルプ、亜硫酸パルプ、脱墨古紙パルプ（ＤＩＰ）等が挙げられる。
【００２４】
原紙のパルプとしては、広葉樹クラフトパルプおよび針葉樹クラフトパルプを含有することが好ましい。広葉樹クラフトパルプは、地合と寸法安定性に優れているため、多量に含有させることが好ましい。一方、針葉樹クラフトパルプは、繊維が太くて長いため、針葉樹クラフトパルプを含有させると、引張強度を増大させて紙を破れにくくさせる。しかし、針葉樹クラフトパルプは、フェザリングが発生する原因となり、細線再現性を低下させるため、多量に含有させることは好ましくない。そこで、広葉樹クラフトパルプと針葉樹クラフトパルプとの質量比は、９８：２〜６０：４０とすることが好ましく、９５：５〜７０：３０であることがより好ましい。
【００２５】
原紙のパルプのＪＩＳ  Ｐ  ８１２１：１９９５に準じて測定したカナダ標準パルプ濾水度（フリーネス、叩解度）は、原紙の強度、印刷時のインク裏抜け防止等の観点から、４００〜６００ｍｌとすることが好ましく、５２０〜５８０ｍｌとすることがより好ましい。４００ｍｌ以上であるとパルプ繊維がつぶれ難いため、原紙の厚みが低下することなく、印刷時のインク裏抜けが発生するのを効果的に抑えることができる。一方、６００ｍｌ以下であると原紙の強度を向上できる。原紙のパルプの濾水度の調整方法は、公知の各種方法が用いられる。
【００２６】
（填料）
原紙には填料を添加することが好ましい。填料を原紙に添加することにより、印刷用インクを原紙内に定着させることができる。填料の種類は特に限定されない。填料としては、例えば、炭酸カルシウム、タルク、ホワイトカーボン、二酸化チタン、カオリン、亜硫酸カルシウム、石膏、非晶質シリカ、珪藻土、炭酸マグネシウム、酸化アルミニウム、水酸化アルミニウム、水酸化カルシウム、水酸化マグネシウム、水酸化亜鉛等が挙げられる。また、古紙や損紙等に含まれる填料も再使用できる。填料の含有量は、原紙に対して７〜３０質量％が好ましく、１３〜２０質量％がより好ましい。
【００２７】
（サイズ剤）
原紙にはサイズ剤を添加することが好ましい。サイズ剤を原紙に添加することにより、印刷用インクの裏抜けを抑制することができる。サイズ剤の添加方法は、内添法であっても外添法であってもよい。サイズ剤としては、例えば、ロジン系、アルキルケテンダイマー系、アルケニル無水コハク酸系、スチレン−アクリル系、高級脂肪酸系、石油樹脂系等のサイズ剤が挙げられる。サイズ剤の含有量は、原紙に対して０．０１〜０．２０質量％が好ましく、０．０５〜０．１０質量％より好ましい。
【００２８】
原紙にはさらに、他の添加剤を含有させてもよい。他の添加剤としては、硫酸アルミニウム、カチオン化澱粉、カチオン性高分子電解質等に代表される定着剤、ポリアクリルアミド系ポリマー、澱粉等に代表される紙力増強剤、メラミン樹脂、尿素樹脂等の湿潤紙力増強剤、歩留り向上剤、ｐＨ調整剤等を挙げることができる。
【００２９】
（塗工層）
本実施形態の塗工紙は、原紙の少なくとも片面に、顔料およびバインダー樹脂を含有する塗工層を有している。
【００３０】
（顔料）
塗工層には顔料として、炭酸カルシウム、タルク、ホワイトカーボン等が添加される。これらの顔料は、インクの吸収性の向上、インクの裏抜け防止等の目的で添加され、いわゆる着色顔料とは区別される。顔料として、これらの中では、オフセット印刷適性と白紙光沢度の両方の品質に優れるとの理由から、炭酸カルシウムが好ましい。顔料に占める炭酸カルシウムの割合は、６０〜１００質量％が好ましく、７０〜９０質量％がより好ましい。
【００３１】
顔料として、さらに、他の種類の顔料を必要に応じて添加してもよい。他の種類の顔料としては、例えば、二酸化チタン、カオリン、亜硫酸カルシウム、石膏、非晶質シリカ、珪藻土、炭酸マグネシウム、酸化アルミニウム、水酸化アルミニウム、水酸化カルシウム、水酸化マグネシウム、水酸化亜鉛等が挙げられる。
【００３２】
顔料は、合計の含有量として、塗工層の固形分に対して３０〜９５質量％が好ましく、５０〜８０質量％がより好ましい。
【００３３】
（バインダー樹脂）
バインダー樹脂は、原紙上に塗工層を形成するために用いられる。バインダー樹脂は、紙用の塗工層に用いられるものであれば、特に限定されない。バインダー樹脂としては、例えば、水溶性セルロース類、天然水溶性高分子誘導体類、水溶性高分子、樹脂水分散液（ラテックス）等を挙げることができる。ここで、水溶性セルロース類には、カルボキシメチルセルロース、メチルセルロース、ヒドロキシアルキルセルロース等がある。天然水溶性高分子誘導体類には、アルギン酸、グアーガム、キサンタンガム、プルラン、カゼイン等がある。水溶性高分子には、澱粉、澱粉誘導体、ポリビニルアルコール、カチオン化ポリビニルアルコール、ポリアクリルアミド等がある。澱粉誘導体には、アルキル変性澱粉、カチオン化澱粉、酸化澱粉、エーテル化澱粉、エステル化澱粉等がある。樹脂水分散液の樹脂としては、スチレン−ブタジエン系樹脂、エチレン−酢酸ビニル系樹脂、アクリロニトリル−ブタジエン系樹脂、ポリウレタン系樹脂、酢酸ビニル系樹脂等がある。これらの中では、オフセット印刷適性と塗工層強度ともに良好という観点から、スチレン−ブタジエン系樹脂の樹脂水分散液（ラテックス）が好ましい。バインダー樹脂としてスチレン−ブタジエン系樹脂を用いる場合、顔料１００質量％に対して、スチレン−ブタジエン系樹脂７〜２６質量％が好ましい。
【００３４】
バインダー樹脂の含有量は、塗工層の固形分に対して４〜２５質量％であることが好ましく、１０〜２５質量％であることがより好ましく、１０〜１５質量％であることがさらに好ましい。バインダー樹脂の含有量を上記範囲内とすることにより、表面強度の低下を抑制でき、印刷部のこすれ汚れの発生を防ぐことができる。
【００３５】
（ブルーライト）
ブルーライト（青色光）とは、可視光線の中でも波長が３８０〜５００ｎｍの高エネルギーの光を指す。肉眼がブルーライトに長時間さらされると、眼精疲労、ドライアイ、睡眠障害、肩こり、頭痛などの原因になる可能性があり、近年、健康上の問題となってきているものである。
【００３６】
（有機化合物）
本発明者は、塗工紙からのブルーライトの反射を抑制するために、波長３８０〜５００ｎｍの可視光線領域に吸収ピークを有する有機化合物を塗工紙に含有させることを検討した。中でも特に、波長３８０〜５００ｎｍの可視光線領域に最大吸収ピークを有する有機化合物（以下、単に「有機化合物」と記載することがある。）を検討した。
【００３７】
塗工紙に有機化合物を含有させることにより、ブルーライトを含む可視光が吸収されるため、照明装置等から発せられる可視光のうち、ブルーライトの反射が抑制され、眼の疲労を軽減させることが可能となる。塗工紙は、有機化合物を少なくとも１種類含有すればよい。
【００３８】
塗工紙に有機化合物を含有させる方法には、塗工層に含有させる方法と、原紙に含有させる方法とがある。有機化合物を塗工層に含有させる方法の方が、有機化合物にブルーライトを吸収させる効率がより大きくなるため好ましい。
【００３９】
有機化合物としては、テトラセン誘導体、ポルフィリン誘導体、カロテン誘導体、フコキサンチン誘導体等の有機化合物が知られている。有機化合物としては、これらの誘導体から選ばれる少なくとも１つであることが好ましい。これらは、染料や顔料として市販されている。
【００４０】
テトラセン誘導体としては、具体的に、ルブレン、２，８−ジ−ｔｅｒｔ−ブチル−５，１１−ビス（４−ｔｅｒｔ−ブチルフェニル）−６，１２−ジフェニルテトラセン（略称：ＴＢＲｂ）、５，１２−ビス（１，１’−ビフェニル−４−イル）−６，１１−ジフェニルテトラセン（略称：ＢＰＴ）、Ｎ，Ｎ，Ｎ’，Ｎ’−テトラキス（４−メチルフェニル）テトラセン−５，１１−ジアミン（略称：ｐ−ｍＰｈＴＤ）、テトラセンなどが挙げられる。ポルフィリン誘導体としては、具体的に、ポルフィリン誘導体、テトラフェニルポルフィリン誘導体、テトラベンゾポルフィリン誘導体などが挙げられる。カロテン誘導体としては、具体的に、α-カロテン、β-カロテン、リコペンなどが挙げられる。
【００４１】
これらの有機化合物の中でも、ブルーライト波長の吸収の観点から、テトラセン誘導体およびポルフィリン誘導体が好ましく、テトラセン誘導体がより好ましい。これらの有機化合物は、１種類単独で、又は２種類以上を組み合わせて用いることができる。
【００４２】
塗工層における有機化合物の含有量は、有機化合物の種類にも依るが、通常、塗工層の固形分に対して０．０１〜２質量％が好ましく、０．１〜２質量％がより好ましく、１〜２質量％がさらに好ましい。
【００４３】
塗工層の塗工量は、塗工層の被覆性および生産性の観点から、固形分として片面あたり２〜２０ｇ／ｍ２であることが好ましく、３〜１０ｇ／ｍ２であることがより好ましい。塗工層の厚さは、５〜４０μｍであることが好ましく、１０〜２０μｍであることがより好ましい。
【００４４】
塗工層は、波長３８０〜５００ｎｍの可視光線領域に最大吸収ピークを有する有機化合物を含有させることによって着色される。また、書籍等の印刷物を長時間読む際に、眼の疲労を軽減させることができる色に染料や顔料を用いて着色されていることが好ましい。そのような観点から、塗工層の塗工面における白色度、ａ＊値およびｂ＊値は以下のように規定される。
【００４５】
塗工層の塗工面における白色度は、７０〜８０％であることが好ましく、７５〜８０％であることがより好ましい。ここで、白色度とは、ＪＩＳ  Ｐ  ８１４８（ＩＳＯ  ２４７０）に規定されているＩＳＯ白色度（拡散青色光反射率）のことである。
【００４６】
塗工層の塗工面におけるａ＊値は、０〜−５．０であることが好ましく、−２．０〜−３．５であることがより好ましい。ここで、ａ＊値とは、Ｌ＊ａ＊ｂ＊表色系の色度図（ＣＩＥＬＡＢ座標）における数値であり、ＪＩＳ  Ｚ  ８７８１−４：２０１３に準拠して測定される。
【００４７】
塗工層の塗工面におけるｂ＊値は、１．０〜１０．０であることが好ましく、１．５〜３．０であることがより好ましく、１．５〜２．５であることがさらに好ましい。ここで、ｂ＊値とは、Ｌ＊ａ＊ｂ＊表色系の色度図（ＣＩＥＬＡＢ座標）における数値であり、ＪＩＳ  Ｚ  ８７８１−４：２０１３に準拠して測定される。
【００４８】
［塗工紙の製造方法］
（原紙の製造方法）
原紙は、常法により各種抄紙機により抄紙され、湿紙を形成した後、乾燥させることにより得ることができる。抄紙時に、必要に応じて、有機化合物が添加される。その後、表面サイズプレス処理、カレンダー等による平滑化処理等の常法による処理工程を経て製造される。
【００４９】
抄紙機としては、例えば、エアクッションヘッドボックスまたはハイドロリックヘッドボックスを有する長網抄紙機、ツインワイヤー抄紙機、オントップ型ツインワイヤー抄紙機、ヤンキー抄紙機等を挙げることができる。
【００５０】
（塗工層用塗工液）
塗工層用塗工液は、顔料およびバインダー樹脂に、必要に応じて、前記した有機化合物および各種助剤を適宜添加して調製される。各種助剤としては、分散剤、増粘剤、保水剤、消泡剤、カチオン性樹脂、サイズ剤、粘度調節剤、光沢付与剤、ワックス類、安定化剤、帯電防止剤、架橋剤、紫外線吸収剤、可塑剤、滑剤等が挙げられる。塗工液の溶剤としては、通常、水が使用される。
【００５１】
塗工層の形成のための塗工液の塗工方法としては、一般に公知の塗工装置を用いることができる。塗工装置としては、例えば、ブレードコーター、ロッドブレードコーター、エアナイフコーター、ロールコーター、バーコーター、グラビアコーター、マイクログラビアコーター、リップコーター、ダイコーター、カーテンコーター、印刷機等を用いた方法を挙げることができる。これらの中では、塗工層表面の平滑性の観点から、ブレードコーターまたはロッドブレードコーターを用いて塗工する方法が好ましい。
【実施例】
【００５２】
本実施形態を下記の実施例によって、さらに具体的に説明する。尚、以下の記載において、「部」は「質量部」を、「％」は「質量％」を意味する。
【００５３】
実施例、比較例に用いた原材料は以下の通りである。
カチオン化澱粉：王子コーンスター社製、エースＫ−１００
無水アルケニルコハク酸系中性サイズ剤：荒川化学工業社製、サイズパインＳＡ−８６４
酸化澱粉：王子コーンスターチ社製、エースＡ
分散剤：東亜合成社製、アロンＡ−９
炭酸カルシウム：奥多摩工業社製、ＴＰ１２３ＣＳ
カオリン：エンゲルハード社製、ミラグロス
スチレン−ブタジエン系共重合体ラテックス：ＪＳＲ社製、ＯＪ−３０００Ｈ
澱粉：王子コーンスターチ社製
テトラセン誘導体：関東化学社製テトラセン、９０９Ｂ４０３７、最大吸収ピークの波長４７７ｎｍ
バイオレット染料：日本化薬社製、カヤフェクト  バイオレット ＢＣリキッド
ブルー着色顔料：大日精化社製、ＴＢ５２０ Ｂｌｕｅ ２Ｂ
イエロー着色顔料：大日精化社製、ＴＢ９１０ Ｙｅｌｌｏｗ ＦＲ
【００５４】
（実施例１）
＜原紙の作成＞
軽質炭酸カルシウム２０質量％を、広葉樹晒クラフトパルプ（ろ水度４００ｍｌＣＳＦ）１００質量％のスラリー中に添加し、カチオン化澱粉１質量％、無水アルケニルコハク酸系中性サイズ剤０．２質量％を添加し、十分に混合して抄紙原料とした。その後、長網多筒式抄紙機を用いて水分を１０％まで乾燥させ、サイズプレスで酸化澱粉の７質量％溶液を両面で４ｇ／ｍ２塗布した。その後、乾燥し、水分７％まで乾燥させて坪量５０ｇ／ｍ２の原紙を作成した。
【００５５】
＜塗工層用水性塗工液Ａの調製＞
分散剤０．２質量％を添加した水溶液に、炭酸カルシウム５０質量％、カオリン５０質量％を添加して、コーレス分散機にて分散し、顔料スラリーを調製した。この顔料にバインダー樹脂としてスチレン−ブタジエン系共重合体ラテックスを１５質量％、澱粉を１０質量％、テトラセン誘導体１質量％を添加し、固形分濃度６５質量％の塗工層用水性塗工液Ａを得た。尚、テトラセン誘導体１質量％を添加するとは、塗工層の固形分に対して１質量％となるように添加することを意味する。
【００５６】
＜塗工紙の作製＞
坪量５０ｇ／ｍ２の原紙の上に、塗工層用水性塗工液Ａを、乾燥質量（固形分）が片面で５ｇ／ｍ２となるようにブレードコーターで両面塗被し、乾燥した後、スーパーカレンダー仕上げを行い、坪量７０ｇ／ｍ２の塗工紙を得た。
【００５７】
（実施例２）
実施例１の塗工層用水性塗工液Ａの調製において、テトラセン誘導体１質量％を２質量％に変更して塗工層用水性塗工液Ｂとした以外は、実施例１と同様にして塗工紙を作製した。
【００５８】
（実施例３）
実施例１の塗工層用水性塗工液Ａの調製において、テトラセン誘導体１質量％を０．５質量％に変更して塗工層用水性塗工液Ｃとした以外は、実施例１と同様にして塗工紙を作製した。
【００５９】
（実施例４）
実施例１の塗工層用水性塗工液Ａの調製において、テトラセン誘導体１質量％を０．０１質量％に変更して塗工層用水性塗工液Ｄとした以外は、実施例１と同様にして塗工紙を作製した。
【００６０】
（比較例１）
実施例１の塗工層用水性塗工液Ａの調製において、テトラセン誘導体１質量％を添加しない塗工層用水性塗工液Ｆとした以外は、実施例１と同様にして塗工紙を作製した。
【００６１】
（比較例２）
実施例１の塗工層用水性塗工液Ａの調製において、澱粉１０質量％を７０質量％およびテトラセン誘導体１質量％をバイオレット染料０．００１５質量％とブルー着色顔料０．００３０質量％に変更した塗工層用水性塗工液Ｇとした以外は、実施例１と同様にして塗工紙を作製した。
【００６２】
（比較例３）
実施例１の塗工層用水性塗工液Ａの調製において、テトラセン誘導体１質量％をイエロー着色顔料０．１質量％に変更して塗工層用水性塗工液Ｈとした以外は、実施例１と同様にして塗工紙を作製した。
【００６３】
上記の実施例、比較例で得られた塗工紙は、以下に記載する方法で、各種性能の測定および評価を行った。その結果を表１に示した。
【００６４】
＜塗工面における白紙光沢度＞
塗工紙の塗工面を、ＪＩＳ  Ｐ  ８１４２：２００５に準拠して測定した。光沢度計：村上色彩技術研究所社製、ＧＭ−２６Ｄ
白色光沢度は、３０〜５０％が好ましいと判定した。
【００６５】
＜塗工面における白色度＞
ＪＩＳ  Ｐ  ８１４８：２００５（ＩＳＯ  ２４７０）に基づいて測定を行った。
測定装置：スガ試験株式会社製反射率計、品番ＳＣ−１０ＷＰ
【００６６】
＜塗工面におけるａ＊値およびｂ＊値＞
ＪＩＳ  Ｚ  ８７８１−４：２０１３で規定されるＬ＊ａ＊ｂ＊表色系におけるａ＊値およびｂ＊値を測定した。
測定装置：スガ試験株式会社社製分光光度計、品番ＳＣ−１０ＷＰ、光源：Ｄ６５
【００６７】
＜ブルーライト低減率評価）＞
日本分光株式会社製の分光高度計（V−７７０）を用いて、波長範囲２５０ｎｍ〜８００ｎｍで透過率スペクトルを測定し、波長３８０ｎｍにおける透過率を読み取り、原紙との対比からブルーライトカット低減率を算出した。さらに下記の基準で評価した。
（評価基準）
◎：２５％以上
〇：１５％以上２５％未満
△：５％以上１５％未満
×：５％未満
【００６８】
＜目の疲労度（官能評価）＞
塗工紙に印字し、男女各２０人ずつ（合計４０人）の被験者に１０分間読書をしてもらった後に、目の疲労度について下記の５段階に分けて回答してもらった。
５：読み易い
４：やや読み易い
３：普通
２：やや疲れる
１：とても疲れる
４０人の回答の平均値について、下記の基準に基づいて、４段階で評価した。
（評価基準）
◎：４．５以上
〇：４．３以上４．５未満
△：３．８以上４．３未満
×：３．８未満
【００６９】
【表１】
2020196978.tif 000002
【００７０】
表１において、実施例１〜３の塗工紙は、塗工面の白紙光沢度、白色度および色調に優れており、ブルーライト低減率および目の疲労度において優れた性能を有していた。実施例４の塗工紙は、有機化合物の含有量がやや少ないため、塗工面のｂ＊値が１未満であったものの、目の疲労度において良好な性能を有していた。
【００７１】
一方、比較例１の塗工紙は、有機化合物を含有しないため、塗工面の白紙光沢度、白色度および色調に劣り、ブルーライト低減率および目の疲労度の各性能において劣っていた。比較例２の塗工紙は、塗工層にバイオレット染料とブルー着色顔料とを含有するものの、最大吸収ピークの波長が３８０〜５００ｎｍにないため、塗工面の白紙光沢度、白色度および色調に劣り、ブルーライト低減率および目の疲労度において劣っていた。比較例３の塗工紙は、塗工層にイエロー着色顔料を含有しているが、ブルーライト波長の吸収性が劣るため、目の疲労度にやや劣っていた。